(57)【要約】極性末端基の量が減少したフルオロポリマー。本フルオロポリマーは、フッ化モノマーのラジカル重合によって製造され、重合の開始は塩化物塩の存在下で行われる。極性末端基には、ヒドロキシ基およびイオン化末端基またはイオン化性末端基が挙げられる。イオン化末端基またはイオン化性末端基の例には、スルホン酸およびスルホン酸の塩、−ＣＨ2−ＯＳＯ3Ｈ基、硫酸塩などの酸基および酸基の塩ならびにカルボン酸基およびカルボキシレート基などのカルボニル含有末端基が挙げられる。ラジカル重合の開始における塩化物塩の存在のゆえに、ＣＦ2Ｃｌ末端基が極性末端基の代わりに形成される。結果として、改善された加工性および耐熱性を有するフルオロポリマーが得られる。【特許請求の範囲】
【請求項１】
１種以上のフッ化モノマーのラジカル重合を含むフルオロポリマーを調製する方法であって、前記ラジカル重合が塩化物塩の存在下で開始剤により開始され、これにより、前記得られたフルオロポリマーが塩化物塩の存在しない状態で製造された類似フルオロポリマーに対して少なくとも１０％未満の極性末端基を有するように前記塩化物塩対前記開始剤の比が選択され、前記１種以上のフッ化モノマーがテトラフルオロエチレン、ヘキサフルオロプロピレンおよびＣ3Ｆ7［（ＣＦ2）3Ｏ］2ＣＦ＝ＣＦ2の混合物からなる時、前記ラジカル重合がＩ（ＣＦ2）4Ｉの存在しない状態で行われることを条件とする方法。
【請求項２】
前記塩化物塩対前記開始剤の比は、前記得られたフルオロポリマーが前記酸基および前記酸基の塩を含まないか、または前記酸基および酸基の塩の量がフルオロポリマーグラム当たり０．１ミリ当量以下のＮａＯＨであるように選択される、請求項１に記載の方法。
【請求項３】
前記フルオロポリマーは、フルオロエラストマーの調製のために適するフルオロポリマーである、請求項１に記載の方法。
【請求項４】
前記フルオロポリマーは、少なくとも１００℃の融点を有する溶融加工性熱可塑性フルオロポリマーである、請求項１に記載の方法。
【請求項５】
前記フルオロポリマーはパーフルオロポリマーである、請求項１に記載の方法。
【請求項６】
前記フッ化モノマーの少なくとも１種は、テトラフルオロエチレン、ヘキサフルオロプロピレン、フッ化ビニリデン、クロロトリフルオロエチレン、フッ化ビニルエーテル、フッ化アリルエーテルおよびその混合物からなる群から選択される、請求項１に記載の方法。
【請求項７】
前記１種以上のフッ化モノマーは少なくとも１種の硬化部位を含む、請求項１に記載の方法。
【請求項８】
前記塩化物塩は金属塩化物または塩化アンモニウムである、請求項１に記載の方法。
【請求項９】
ＣＦ2Ｃｌ末端基を含むとともに酸基および酸基の塩を含まないか、またはフルオロポリマーグラム当たり０．１ミリ当量以下のＮａＯＨの量で前記酸基および酸基の塩を有するフルオロポリマーであって、前記フルオロポリマーがテトラフルオロエチレン、ヘキサフルオロプロピレンおよびＣ3Ｆ7［（ＣＦ2）3Ｏ］2ＣＦ＝ＣＦ2のターポリマーである時、前記フルオロポリマーが沃化物含有末端基を含まないことを条件とするフルオロポリマー。
【請求項１０】
ラジカル重合から生じるフルオロポリマーの加工性および／または耐熱性を改善するための、１種以上のフッ化モノマーの前記ラジカル重合の開始における塩化物塩の使用。
【請求項１１】
フルオロエラストマーを調製するためのフルオロポリマー組成物であって、請求項９に記載のフルオロポリマーおよび硬化組成物を含むフルオロポリマー組成物。
【発明の詳細な説明】
【技術分野】
【０００１】
本発明は極性末端基、特にスルホン酸基などのイオン化末端基またはイオン化性末端基あるいはカルボン酸基およびカルボキシレート基などのカルボニル含有末端基の量が減少したフルオロポリマーを製造する方法に関する。詳しくは、本発明は、改善された加工性および／または耐熱性を有するフルオロポリマーを製造するための、フッ化モノマーのラジカル重合の開始における塩化物塩の使用に関する。本発明は本方法により得ることができるフルオロポリマーに関する。
【背景技術】
【０００２】
ラジカル重合中に用いられるモノマーおよび適用された開始剤系に応じて、フルオロポリマーは異なる極性の末端基を有する。例えば、フルオロポリマー中に存在することが非常に多い極性末端基は、−ＣＨ2ＯＨ、−ＣＯＯ-、−ＣＨ2−Ｏ−ＳＯ3-、−ＳＯ3-である。これらの極性基は、加工または熱処理中に更なる反応（例えば脱カルボキシル化）を受けうるとともに、加工問題に関する原因および最終的には変色にも関する原因であるので好ましくない。
【０００３】
例えば、（特許文献１）には、カルボニル含有末端基を有するパーフルオロエラストマーが記載されている。これらのカルボニル末端基の存在が望ましい硬化特性を提供する一方で、これらのポリマーの加工における問題を提起しうることがこの特許において開示されている。特に、これらの基の存在は、ポリマーをあまりにも粘性にならせる場合がある。従って、（特許文献１）では、熱処理を伴う脱カルボキシル化によってカルボニル含有末端基の数を減少させることが提案されている。しかし、このプロセスには、エネルギーの供給を追加的に伴う追加のプロセス工程を必要とするという欠点がある。従って、こうしたプロセスは製造のコストを増やし、製造における不便さを引き起こす。
【０００４】
さらに、カルボン酸含有末端基またはカルボキシレート含有末端基の存在は、一般に、耐熱性などの熱特性を含むフルオロポリマーの有益な特性を低下させる。従って、これらの基を減少させる方法が先行技術において開発されてきた。こうした方法は、例えば、後フッ素化および（特許文献２）で開示されたようなスルフィネートなどの特殊な開始剤の使用を含む。しかし、これらの方法には、コストの増加および製造の便利さを落とすなどの欠点がある。
【０００５】
従って、極性末端基の含有率を減少させる更なる方法を見出すとともに改善された加工性および／または改善された耐熱性を含む改善された熱特性を有するフルオロポリマーを製造することが必要とされている。好ましくは、これらのポリマーを製造する方法は、費用効果に優れ便利な製造を考慮に入れている。
【０００６】
【特許文献１】米国特許第６，２１１，３１９号明細書
【特許文献２】米国特許第５，２８５，００２号明細書
【特許文献３】欧州特許第３２０９４０号明細書
【特許文献４】米国特許第２，５６７，０１１号明細書
【特許文献５】米国特許第２，７３２，３９８号明細書
【特許文献６】米国特許第２，８０９，９９０号明細書
【特許文献７】欧州特許第２１９０６５号明細書
【特許文献８】国際公開第９６／２４６２２号パンフレット
【特許文献９】国際公開第９７／１７３８１号パンフレット
【特許文献１０】米国特許第４，７４５，１６５号明細書
【特許文献１１】米国特許第４，８３１，０８５号明細書
【特許文献１２】米国特許第４，２１４，０６０号明細書
【特許文献１３】米国特許第４，５０１，８６９号明細書
【特許文献１４】米国特許第４，０００，３５６号明細書
【特許文献１５】米国特許第５，６７７，３８９号明細書
【特許文献１６】米国特許第５，５６５，５１２号明細書
【特許文献１７】米国特許第５，６６８，２２１号明細書
【特許文献１８】ＰＣＴ第００／０９６０３号明細書
【特許文献１９】欧州特許出願公開第０６６１３０４Ａ１号明細書
【特許文献２０】欧州特許出願公開第０７８４０６４Ａ１号明細書
【特許文献２１】欧州特許出願公開第０７６９５２１Ａ１号明細書
【特許文献２２】米国特許第４，２３３，４２１号明細書
【特許文献２３】米国特許第４，９１２，１７１号明細書
【特許文献２４】米国特許第５，０８６，１２３号明細書
【特許文献２５】米国特許第５，２６２，４９０号明細書
【特許文献２６】米国特許第５，９２９，１６９号明細書
【特許文献２７】米国特許第５，５９１，８０４号明細書
【特許文献２８】米国特許第３，８７６，６５４号明細書
【特許文献２９】ＥＰ第７６１７３５号明細書
【非特許文献１】Ｊ．Ａｍ．Ｃｈｅｍ．ＳＯＣ．、１１６（１９９４）、４５２１〜４５２２頁
【発明の開示】
【課題を解決するための手段】
【０００７】
本発明によると、フルオロポリマーがフッ化モノマーのラジカル重合によって製造され、重合の開始が塩化物塩の存在下で行われる時、極性末端基の量が減少したフルオロポリマーが生じることが見出された。極性末端基には、ヒドロキシ基およびイオン化末端基またはイオン化性末端基が挙げられる。イオン化末端基またはイオン化性末端基の例には、スルホン酸およびスルホン酸の塩、−ＣＨ2−ＯＳＯ3Ｈ基、硫酸塩などの酸基および酸基の塩ならびにカルボン酸基およびカルボキシレート基などのカルボニル含有末端基が挙げられる。ラジカル重合の開始における塩化物塩の存在のゆえに、ＣＦ2Ｃｌ末端基が極性末端基の代わりに形成される。結果として、改善された加工性および耐熱性を有するフルオロポリマーが得られる。本発明に関連した「フルオロポリマー」という用語は、フッ化主鎖、すなわち、部分フッ化主鎖または完全フッ化主鎖を有するポリマーを意味する。
【０００８】
本発明の一つの態様によると、塩化物塩対開始剤の量の比は、得られたフルオロポリマー中の極性末端基の量が塩化物塩の存在なしで製造された類似フルオロポリマーと比べて少なくとも１０％未満、好ましくは少なくとも１５％未満、最も好ましくは少なくとも２０未満％であるように選択される。これに関連した「類似フルオロポリマー」という用語は、フルオロポリマーがおよそ、すなわち実験誤差内で、同じ化学構造およびおよそ同じ分子量を有することを意味する。極性末端基の量および極性末端基の減少は、例えば、フーリエ変換赤外分光法、ＮＭＲおよび滴定法を含む一般分析法で測定することが可能である。
【０００９】
得られたフルオロポリマーの追加の有利な特性は、ＣＦ2Ｃｌ末端基の存在のゆえに、１個以上の水素化官能基ＭＨ（式中、ＭはＳｉ、Ｇｅ、ＳｎおよびＰｂからなる群から選択される）を有する有機化合物の存在下でこれらの基材に接着される時、フルオロポリマーがシリコーンゴムなどのゴム弾性層を含む他の基材への改善された接着特性を有することである。この化合物はフルオロポリマー組成物中に存在することが可能であるか、または基材の層中に存在することが可能である。本発明の方法で得ることができるフルオロポリマー中に有機化合物を含めることにより、フルオロポリマーは過酸化物硬化系を用いて硬化させることも可能である。
【００１０】
ラジカル重合における塩化ナトリウムまたは塩化アンモニウムの使用は（特許文献３）で開示されている。しかし、（特許文献３）は、塩化物塩の存在下で重合を開始させることにより極性末端基の量を減少させることができることを認めていないし、生じるフルオロポリマーの改善された加工性および／または耐熱性も認めていない。そうでなく、この（特許文献３）は、特定の液体ビニルエーテルモノマーの乳化共重合を改善するための、塩化物塩から誘導しうるが、もう１種の塩からも誘導できる特定量のカチオンの使用を教示している。
【００１１】
本発明の更なる態様によると、酸基および酸基の塩を含まないか、またはフルオロポリマーグラム当たり０．１ミリ当量以下のＮａＯＨの量で前記酸基および酸基の塩を含むＣＦ2Ｃｌ末端基を含むフルオロポリマーも提供される。但し、前記フルオロポリマーがテトラフルオロエチレン、ヘキサフルオロプロピレンおよびＣ3Ｆ7［（ＣＦ2）3Ｏ］2ＣＦ＝ＣＦ2のターポリマーである時、フルオロポリマーが沃化物含有末端基を含まないことを条件とする。
【００１２】
なおさらに、本発明は、フルオロエラストマーを製造するためのフルオロポリマー組成物であって、上述したフルオロポリマーおよび硬化組成物を含む組成物も提供する。
【００１３】
本発明は、ラジカル重合から生じるフルオロポリマーの加工性および／または耐熱性を改善するための、１種以上のフッ化モノマーの前記ラジカル重合の開始における塩化物塩の使用も提供する。
【発明を実施するための最良の形態】
【００１４】
本発明の方法によると、塩化物塩は、極性末端基の量が減少したフルオロポリマーを得るためにフッ化モノマーのラジカル重合の開始において用いられる。本発明において用いるために適する塩化物塩には、式
ＭＣｌn（Ｉ）
の塩化物塩が挙げられる。
式中、Ｍは１価または多価のカチオンを表し、ｎはカチオンの原子価に対応する。適するカチオンＭには、有機カチオンおよび無機カチオンが挙げられる。特に有用なカチオンは、アンモニウムならびにナトリウムおよびカリウムなどの１価カチオンならびにカルシウムおよびマグネシウムなどの二価カチオンを含む金属カチオンである。塩化アンモニウム塩の例には、テトラブチル塩化アンモニウムなどのテトラアルキル塩化アンモニウムが挙げられる。
【００１５】
塩化物塩の量は、極性末端基の量が少なくとも１０％、好ましくは少なくとも１５％、最も好ましくは少なくとも２０％だけ減少するように重合開始剤の量を基準として選択される。本発明の特に好ましい実施形態において、フルオロポリマー中の酸基および酸基の塩の全量は、フルオロポリマーグラム当たり０．１ミリ当量以下、好ましくは０．０９ミリ当量の以下のＮａＯＨである。極性末端基の量は塩化物塩の量対重合開始剤の量の比が増加するにつれて減少する。塩化物イオン対開始剤のモル比は、典型的には１：０．１〜０．１：１０の間、好ましくは１：０．５〜０．１：５の間である。
【００１６】
ラジカル重合は、一般に、ラジカル発生開始剤の使用を通して開始される。開始剤として、テトラフルオロエチレンなどのフッ化オレフィンの重合において一般に用いられる既知の開始剤のいずれも使用することができる。例えば、過酸化物はラジカル開始剤として用いることが可能である。過酸化物開始剤の特定の例には、過酸化水素、過酸化ナトリウムまたは過酸化バリウム、過酸化ジアセチルなどの過酸化ジアシル、過酸化ジプロピオニル、過酸化ジブチル、過酸化ジベンゾイル、過酸化ベンゾイルアセチル、過酸化ジグルタル酸および過酸化ジラウリルならびに更なる水溶性過酸および例えばそのアンモニウム塩、ナトリウム塩またはカリウム塩などの水溶性塩が挙げられる。過酸の例には過酢酸が挙げられる。過酸のエステルも用いることができ、その例には、ｔ−ブチルペルオキシアセテートおよびｔ−ブチルペルオキシピバレートが挙げられる。使用できる開始剤の更なるクラスは水溶性アゾ化合物である。開始剤として用いるために適するレドックス系には、例えば、ペルオキソジスルフェートと亜硫酸水素または二亜硫酸水素の組み合わせ、チオスルフェートとペルオキソジスルフェートの組み合わせ、ペルオキソジスルフェートとヒドラジンまたはアゾジカルボキサミドの組み合わせ（それらの塩、好ましくはアルカリ塩またはアンモニウム塩を含む）が挙げられる。使用できる更なる開始剤は、過マンガン酸またはマンガン酸あるいは２種以上のマンガン酸のアンモニウム塩、アルカリ金属塩またはアルカリ土類金属塩である。用いられる開始剤の量は、重合混合物の全重量を基準にして典型的には０．０３〜２重量％の間、好ましくは０．０５〜１重量％の間である。開始剤の全量は重合の開始時に添加してもよいか、または開始剤は、７０〜８０％の転化率が達成されるまで重合中に連続方式で重合に添加することが可能である。開始剤の一部を開始時に添加することもでき、残りを重合中に一度にまたは別々の追加部分で添加することができる。好ましい開始剤系はペルオキソジスルフェートおよび過マンガン酸塩を含む。
【００１７】
ラジカル重合は有機溶媒中で行ってもよく、水性懸濁重合または水性乳化重合であることが可能である。水性乳化重合は本発明において好ましい。
【００１８】
水性乳化重合において、フッ化モノマーおよび任意に更なる非フッ化モノマーは、一般にラジカル開始剤およびフッ化界面活性剤または乳化剤、好ましくは非テロゲン（ｎｏｎ−ｔｅｌｏｇｅｎｉｃ）乳化剤の存在下で水相中で重合される。乳化剤は、水相の重量を基準にして一般に１重量％未満、例えば０．１〜１重量％の量で用いられる。フッ化乳化剤の例には、アルキル鎖中に４〜１１個の炭素原子を有するカルボン酸およびスルホン酸を含む直鎖または分岐のパーフルオロアルキルの塩、特にアンモニウム塩が挙げられる。特定の例には、パーフルオロオクタン酸アンモニウム塩（ＡＦＰＯ、（特許文献４））、バイエル（Ｂａｙｅｒ  ＡＧ）から市販されているＣ8Ｆ17ＳＯ3Ｌｉ、Ｃ4Ｆ9ＳＯ3ＬｉおよびＣ4Ｆ9ＳＯ3Ｋ（（特許文献５）に記載されたもの）が挙げられる。カルボン酸塩を含むパーフルオロアルキルの更なる例は、Ｃ8Ｆ17ＳＯ2Ｎ（Ｃ2Ｈ5）ＣＨ2ＣＯＯＫ（（特許文献６）に記載されたもの）である。
【００１９】
使用できるなお更なる乳化剤には、（特許文献７）で開示されたようなパーフルオロポリエーテルカルボキシレート乳化剤が挙げられる。しかし、ＡＰＦＯは、重合の終わりに重合製品からより容易に除去できるので好ましい乳化剤である。
【００２０】
水性乳化重合はフッ化乳化剤を添加せずに行ってもよい。こうした重合は、例えば（特許文献８）および（特許文献９）に記載されている。
【００２１】
水性乳化重合は連続で行うことが可能であり、水性乳化重合において、得られたエマルジョンまたは懸濁液を連続的に除去しつつ、例えば、モノマー、水、任意に更なる乳化剤、緩衝剤および触媒は攪拌された反応器に最適な圧力および温度下で連続的にフィードされる。別の技術は、原料を攪拌された反応器にフィードし、規定された時間にわたり設定温度で原料を放置して反応させることによるか、または原料を反応器に投入し、所望量のポリマーが形成されるまでモノマーを反応器にフィードして、一定圧力を維持することによるバッチ重合または半バッチ（半連続）重合である。重合は、気体状フッ化モノマーの乳化重合のために用いられる標準容器または従来型容器内で行うことが可能である。
【００２２】
重合系は、緩衝剤、および必要ならば錯体形成剤または例えばエタンおよびｎ−ペンタンなどのアルカン、ジメチルエーテル、メチル第三ブチルエーテルなどのジアルキルエーテルおよび塩素含有連鎖移動剤または臭素含有連鎖移動剤を含む連鎖移動剤などの補助剤を含んでもよい。重合温度は１０〜１８０℃、典型的には３０℃〜１００℃であってもよい。重合圧力は１〜４０バール、典型的には３〜３０バールであってもよい。
【００２３】
フルオロポリマーは、部分フッ化主鎖または完全フッ化主鎖を有してもよい。特に好ましいフルオロポリマーは、少なくとも３０重量％フッ化、好ましくは少なくとも５０重量％フッ化、より好ましくは少なくとも６５重量％フッ化されている主鎖を有するフルオロポリマーである。特定の実施形態において、フルオロポリマーは沃化物含有末端基を含まない。
【００２４】
本発明において用いるためのフルオロポリマーの例には、任意に１種以上の非フッ化モノマーと組み合わせた１種以上のフッ化モノマーのポリマーが挙げられる。フッ化モノマーの例には、テトラフルオロエチレン（ＴＦＥ）、クロロトリフルオロエチレン（ＣＴＦＥ）、２−クロロペンタフルオロプロペン、ジクロロジフルオロエチレン、フッ化ビニル、フッ化ビニリデン（ＶＤＦ）などの水素原子および／または塩素原子を有してもよいフッ化Ｃ2〜Ｃ8オレフィン、ならびにヘキサフルオロプロピレン（ＨＦＰ）などのフッ化アルキルビニルモノマー、過フッ化ビニルエーテル（ＰＶＥ）を含むフッ化ビニルエーテルおよび過フッ化アリルエーテルを含むフッ化アリルエーテルが挙げられる。適する非フッ化コモノマーには、塩化ビニル、塩化ビニリデンならびにエチレン（Ｅ）およびプロピレン（Ｐ）などのＣ2〜Ｃ8オレフィンが挙げられる。
【００２５】
使用できるパーフルオロビニルエーテルの例には、式
ＣＦ2＝ＣＦ−Ｏ−Ｒf
に対応するパーフルオロビニルエーテルが挙げられる。
式中、Ｒfは、１個以上の酸素原子を含んでもよい過フッ化脂肪族基を表す。
【００２６】
特に好ましい過フッ化ビニルエーテルは、式
ＣＦ2＝ＣＦＯ（ＲafＯ）n（ＲbfＯ）mＲcf
に対応する。
式中、ＲafおよびＲbfは、１〜６個の炭素原子、特に２〜６個の炭素原子の異なる直鎖または分岐パーフルオロアルキレン基であり、ｍおよびｎは独立して０〜１０であり、Ｒcfは炭素原子数１〜６のパーフルオロアルキル基である。過フッ化ビニルエーテルの特定の例には、パーフルオロ（メチルビニル）エーテル（ＰＭＶＥ）、パーフルオロ（エチルビニル）エーテル（ＰＥＶＥ）、パーフルオロ（ｎ−プロピルビニル）エーテル（ＰＰＶＥ−１）、パーフルオロ−２−プロポキシプロピルビニルエーテル（ＰＰＶＥ−２）、パーフルオロ−３−メトキシ−ｎ−プロピルビニルエーテル、パーフルオロ−２−メトキシ−エチルビニルエーテルおよびＣＦ3−（ＣＦ2）2−Ｏ−ＣＦ（ＣＦ3）−ＣＦ2−Ｏ−ＣＦ（ＣＦ3）−ＣＦ2−Ｏ−ＣＦ＝ＣＦ2が挙げられる。
【００２７】
適するパーフルオロアルキルビニルモノマーは、一般式
ＣＦ2＝ＣＦ−ＲdfまたはＣＨ2＝ＣＨ−Ｒdf
に対応する。
式中、Ｒdfは、１〜１０個、好ましくは１〜５個の炭素原子のパーフルオロアルキル基を表わす。パーフルオロアルキルビニルモノマーの典型的な例はヘキサフルオロプロピレンである。
【００２８】
特定の実施形態によると、フルオロポリマーはフルオロエラストマーを製造するために適するポリマーである。フルオロエラストマーを製造するための、部分フッ化ポリマーおよび過フッ化ポリマーを含む一般に適するフルオロポリマーは、あったとしても殆ど融点を示さない実質的に非晶質のポリマーである。こうしたフルオロポリマーは、非晶質フルオロポリマーが硬化すると典型的に得られるフルオロエラストマーを提供するために特に適する。非晶質フルオロポリマーには、例えば、フッ化ビニリデンと少なくとも１種の末端エチレン系不飽和フルオロモノマーのコポリマーが挙げられる。末端エチレン系不飽和フルオロモノマーは、各二重結合炭素原子上に少なくとも１個の炭素原子の置換基を含み、末端エチレン系不飽和フルオロモノマーの各炭素原子は弗素のみで置換され、そして任意に塩素、水素、より低級のフルオロアルキル基またはより低級のフルオロアルコキシ基で置換されている。コポリマーの特定の例には、例えば、ＶＤＦ−ＨＦＰ、ＴＦＥ−Ｐ、ＶＤＦ−ＴＦＥ−ＨＦＰ、ＶＤＦ−ＴＦＥ−ＰＶＥ、ＴＦＥ−ＰＶＥ、Ｅ−ＴＦＥ−ＰＶＥのようなモノマーの組み合わせを有するコポリマーおよびＣＴＦＥなどの塩素含有モノマーから誘導された単位を更に含む前述したコポリマーのいずれもが挙げられる。適する非晶質コポリマーのなお更なる例には、ＣＴＦＥ−Ｐのようなモノマーの組み合わせを有するコポリマーが挙げられる。
【００２９】
好ましい非晶質フルオロポリマーは、１種以上の他のフッ化エチレン系不飽和モノマーおよび／またはエチレンおよびプロピレンなどの１種以上の非フッ化Ｃ2〜Ｃ8オレフィンと共重合させたＶＤＦ、ＴＦＥおよび／またはＣＴＦＥから誘導された一般に２０〜８５モル％、好ましくは５０〜８０モル％の反復単位を含む。フッ化エチレン系不飽和コモノマーから誘導された単位が存在する時、それらの単位は、一般に５〜４５モル％の間、好ましくは１０〜３５モル％の間である。非フッ化コモノマーが存在する時、そのコモノマーの量は、一般に０〜５０モル％の間、好ましくは１〜３０モル％の間である。
【００３０】
フルオロエラストマーが必要とされる実施形態において、フルオロポリマーは典型的には硬化される。フルオロポリマーは、当業者に知られている方法のいずれによっても硬化させてよく、フルオロポリマー組成物をフルオロエラストマーに硬化させることが可能であるように典型的に硬化組成物を含む。硬化組成物は、フルオロポリマー鎖を互いに連結させ、よって三次元網目を形成させる１種以上の成分を典型的に含む。こうした成分は、触媒、硬化剤および／または共薬剤を含んでもよい。
【００３１】
フルオロポリマーを硬化させる一実施形態において、いわゆる過酸化物硬化系を用いてもよい。典型的な過酸化物硬化系において、フルオロポリマーは、過酸化物硬化反応に参加できるハロゲンを含む１つ以上のキュアサイトを提供され、フルオロポリマーを提供するための組成物は有機過酸化物を含む。過酸化物硬化反応に参加できるハロゲンは、典型的には臭素または沃素であり、ポリマー鎖に沿って分配されてもよく、および／またはフルオロポリマーの末端基に含まれてもよい。臭素または沃素の量は、フルオロポリマーの全重量を基準にして典型的には０．００１〜５％の間、好ましくは０．０１〜２．５重量％の間である。上述したＭＨ官能基を有する有機化合物が存在する場合、塩素もフルオロポリマーの過酸化物硬化反応に参加できることが更に見出された。従って、塩素原子および／または臭素または沃素を含むフルオロポリマーも過酸化物硬化反応において硬化させるために用いることが可能である。フルオロポリマー中の塩素の量は、フルオロポリマーの重量を基準にして０．００１重量％から１０重量％まで異なってもよいが、典型的には０．０１重量％〜５重量％の間である。過酸化物硬化系と合わせて用いるために特に適するポリマーは、ＣＴＦＥまたはもう１種の塩素含有モノマーから誘導される単位を含むポリマーである。特定の例には、モノマーとしてＣＴＦＥ−ＶＤＦ−ＴＦＥ−ＨＦＰの組み合わせを有するコポリマーが挙げられる。もちろん、過酸化物硬化系において用いるための塩素含有フルオロポリマーは、臭素および／または沃素で更に変性してもよい。過酸化物硬化系において用いるためのフルオロポリマーは典型的には１０4〜５×１０5ｇ／モルの分子量を有し、分子量分布は単峰分布および双峰分布または多峰分布であることが可能である。
【００３２】
過酸化物硬化反応に参加できるハロゲンを鎖に沿って導入するために、フルオロポリマーの基モノマーの共重合は適するフッ化硬化部位と合わせて行われる（例えば（特許文献１０）、（特許文献１１）および（特許文献１２）を参照すること）。こうしたコモノマーは、例えば、
（ａ）式  Ｚ−Ｒf−Ｏ−ＣＦ＝ＣＦ2
を有するブロモ−またはヨード−（パー）フルオロアルキル−パーフルオロビニルエーテル
（式中、ＺはＢｒまたはＩであり、Ｒfは、任意に塩素原子および／またはエーテル酸素原子を含む（パー）フルオロアルキレンＣ1〜Ｃ12である）（例えば、ＢｒＣＦ2−Ｏ−ＣＦ＝ＣＦ2、ＢｒＣＦ2ＣＦ2−Ｏ−ＣＦ＝ＣＦ2、ＢｒＣＦ2ＣＦ2ＣＦ2−Ｏ−ＣＦ＝ＣＦ2およびＣＦ3ＣＦＢｒＣＦ2−Ｏ−ＣＦ＝ＣＦ2など）
（ｂ）式  Ｚ’−Ｒ’f−ＣＦ＝ＣＦ2
を有するブロモ−またはヨード−（パー）フルオロオレフィン
（式中、Ｚ’はＢｒまたはＩであり、Ｒ’fは、任意に塩素原子を含む（パー）フルオロアルキレンＣ1〜Ｃ12である）（例えば、ブロモトリフルオロエチレンおよび４−ブロモ−パーフルオロブテン−１など、または１−ブロモ−２，２−ジフルオロエチレンおよび４−ブロモ−３，３，４，４−テトラフルオロブテン−１などのブロモフルオロオレフィン）
（ｃ）臭化ビニルおよび４−ブロモ−１−ブテンなどの非フッ化ブロモ−オレフィン
（ｄ）例えばＣＴＦＥなどの塩素含有フッ化Ｃ2〜Ｃ8オレフィンおよび塩化ビニルおよび塩化ビニリデンなどの塩素化Ｃ2〜Ｃ8オレフィンなどの非フッ化塩素含有モノマーなどの塩素含有フッ化モノマーを含む塩素含有モノマー
から選択することが可能である。
【００３３】
硬化部位の代わりに、または硬化部位に加えて、フルオロポリマーは、（特許文献１３）に記載されたようにポリマーの調製中に反応媒体に導入された適する連鎖移動剤から誘導するか、または適する開始剤から誘導される、末端位置においてキュアサイト成分を含むことが可能である。有用な開始剤の例には、Ｘ（ＣＦ2）nＳＯ2Ｎａ（式中、ｎは１〜１０であり、ＸはＢｒまたはＩである）、または過硫酸アンモニウムおよび臭化カリウムを含む開始剤組成物が挙げられる。ラジカル重合の開始における塩化物塩の存在により導入されるＣＦ2Ｃｌ末端基の塩素も過酸化物硬化反応に参加することが可能である。
【００３４】
連鎖移動剤の例には、式ＲfＢｒx（式中、Ｒfは、任意に塩素原子を含むｘ価（パー）フルオロアルキル基Ｃ1〜Ｃ12であり、ｘは１または２である）を有する連鎖移動剤が挙げられる。例には、ＣＦ2Ｂｒ2、Ｂｒ（ＣＦ2）2Ｂｒ、Ｂｒ（ＣＦ2）4Ｂｒ、ＣＦ2ＣｌＢｒおよびＣＦ3ＣＦＢｒＣＦ2ＢＲなどが挙げられる。適する連鎖移動剤の更なる例には、ＣＨ2Ｂｒ2および（特許文献１４）で開示された連鎖移動剤が挙げられる。
【００３５】
適する有機過酸化物は、硬化温度でラジカルを発生させるものである。５０℃より高い温度で分解する過酸化ジアルキルまたはビス（過酸化ジアルキル）は特に好ましい。多くの場合、ペルオキシ酸素に結合した第三炭素原子を有するジ−ｔｅｒｔ−ブチルペルオキシド（ｔｅｒｔｉａｒｙＢｂｕｔｙｌｐｅｒｏｘｙ）を用いることが好ましい。この種の最も有用な過酸化物の中には、２，５−ジメチル−２，５−ジ（ｔｅｒｔ−ブチルペルオキシ）ヘキシン−３および２，５−ジメチル−２，５−ジ（ｔｅｒｔ−ブチルペルオキシ）ヘキサンがある。他の過酸化物は、過酸化ジクミル、過酸化ジベンゾイル、ｔｅｒｔ−ブチルパーベンゾエート、α，α’−ビス（ｔ−ブチルペルオキシ−ジイソプロピルベンゼン）およびジ［１，３−ジメチル−３−（ｔ−ブチルペルオキシ）−ブチル］カルボネートのような化合物から選択することが可能である。一般に、フルオロポリマー１００部当たり約１〜３部の過酸化物が用いられる。
【００３６】
キュアサイト成分は、ニトリル基含有硬化部位モノマーも含んでよい。好ましい有用なニトリル基含有硬化部位には、ニトリル含有フッ化オレフィンおよび
ＣＦ2＝ＣＦ−ＣＦ2−Ｏ−Ｒf−ＣＮ
ＣＦ2＝ＣＦＯ（ＣＦ2）lＣＮ
ＣＦ2＝ＣＦＯ［ＣＦ2ＣＦ（ＣＦ3）Ｏ］g（ＣＦ2Ｏ）vＣＦ（ＣＦ3）ＣＮ
ＣＦ2＝ＣＦ［ＯＣＦ2ＣＦ（ＣＦ3）］kＯ（ＣＦ2）uＣＮ
などのニトリル含有フッ化ビニルエーテルが挙げられる。
ここで、上の式に関連して、ｌ＝２〜１２、ｇ＝０〜４、ｋ＝１〜２、ｖ＝０〜６およびｕ＝１〜４であり、Ｒfはパーフルオロアルキレンまたは二価パーフルオロエーテル基である。こうしたモノマーの代表的な例には、パーフルオロ（８−シアノ−５−メチル−３，６−ジオキサ−１−オクテン）、ＣＦ2＝ＣＦＯ（ＣＦ2）5ＣＮおよびＣＦ2＝ＣＦＯ（ＣＦ2）3ＯＣＦ（ＣＦ3）ＣＮが挙げられる。
【００３７】
フルオロポリマーがニトリル含有キュアサイト成分を含む時、１種以上のアンモニア発生化合物を含む触媒は硬化を引き起こすために用いてもよい。「アンモア発生化合物」は、周囲条件で固体または液体であるが、硬化の条件下でアンモアを発生する化合物を含む。こうした化合物には、例えば、ヘキサメチレンテトラアミン（ウロトロピン）、ジシアンジアミド、および式
Ａw+（ＮＨ3）vＹw-
の金属含有化合物が挙げられる。
式中、Ａw+は、Ｃｕ2+、Ｃｏ2+、Ｃｏ3+、Ｃｕ+およびＮｉ2+などの金属カチオンであり、ｗは金属カチオンの原子価に等しく、Ｙw-は対イオン、典型的にはハロゲン化物、硫酸塩、硝酸塩または酢酸塩などであり、ｖは１〜約７の整数である。
【００３８】
式
【化１】
2005530889.tif 000002
（式中、Ｒは、水素あるいは炭素原子数１〜約２０の置換または非置換のアルキル、アリールまたはアラルキル基である）
のトリアジン誘導体などの置換トリアジン誘導体および非置換トリアジン誘導体もアンモニア発生化合物として有用である。特に有用なトリアジン誘導体には、ヘキサヒドロ−１，３，５−ｓ−トリアジンおよびアセトアルデヒドアンモニアトリマーが挙げられる。
【００３９】
ニトリル含有キュアサイト成分を含むフルオロポリマーは、アンモニア発生触媒に加えて１種以上の過酸化物硬化剤を用いて硬化させることも可能である。この目的のために適する過酸化物硬化剤には、上で記載した硬化剤が挙げられる。硬化性フルオロエラストマーがニトリル含有キュアサイトと過酸化物硬化反応に参加できるハロゲンを含むキュアサイトの混合物などのキュアサイト成分の混合物を含んでもよいことは当業者によって更に理解されるであろう。後者の場合、アンモニア発生化合物と過酸化物の混合物が一般に用いられる。
【００４０】
ニトリル含有フルオロポリマーを硬化させるために、アミノフェノール（（特許文献１５））、アンモニア塩（（特許文献１６））、アミドキシン（（特許文献１７））および他のアンモニア発生化合物（（特許文献１８））またはイミデートのような他の周知されたすべての化合物を用いることが可能である。
【００４１】
有機過酸化物および／またはニトリル含有キュアサイト成分に基づくキュアサイト組成物中に通常含まれる別の成分は、有用な硬化を提供するために過酸化物と協働できるポリ不飽和化合物からなる共薬剤である。これらの共薬剤は、フルオロポリマー１００部当たり０．１〜１０部に等しい量、好ましくはフルオロポリマー１００部当たり２〜５部の間の量で添加することが可能である。有用な共薬剤の例には、トリアリルシアヌレート、トリアリルイソシアヌレート、トリアリルトリメリテート、トリ（メチルアリル）イソシアヌレート、トリス（ジアリルアミン）−ｓ−トリアジン、トリアリルホスフィット、Ｎ，Ｎ−ジアリルアクリルアミド、ヘキサアリルホスホルアミド、Ｎ，Ｎ，Ｎ’，Ｎ’−テトラアルキルテトラフタルアミド、Ｎ，Ｎ，Ｎ’，Ｎ’−テトラアリルマロンアミド、トリビニルイソシアヌレート、２，４，６−トリビニルメチルトリシロキサン、Ｎ，Ｎ’−ｍ−フェニレンビスマレイミド、ジアリル−フタレートおよびトリ（５−ノルボルネン−２−メチレン）シアヌレートが挙げられる。トリアリルイソシアヌレートは特に有用である。有用な他の共薬剤には、（特許文献１９）、（特許文献２０）および（特許文献２１）で開示されたビス−オレフィンが挙げられる。
【００４２】
更なる実施形態によると、フルオロポリマーの硬化はポリヒドロキシ化合物を用いて行ってもよく、従って、硬化組成物はポリヒドロキシ化合物を含む。フルオロポリマーを硬化させるためにポリヒドロキシ化合物を用いる利点は、フルオロポリマー中に特殊なキュアサイト成分を含める必要がないことである。ポリヒドロキシ化合物に加えて、ポリヒドロキシ硬化系は、一般に、ポリヒドロキシ化合物に加えて１種以上の有機オニウム促進剤も含む。本発明において有用な有機オニウム化合物は、有機部分または無機部分に結合された典型的には少なくとも１個のヘテロ原子、すなわち、Ｎ、Ｐ、Ｓ、Ｏなどの非炭素原子を含み、有用な有機オニウム化合物には、例えば、アンモニウム塩、ホスホニウム塩およびイミニウム塩が挙げられる。本発明において有用な第四有機オニウム化合物の一つのクラスは、広くは比較的正のイオンおよび比較的負のイオンを含み、ここで、燐、砒素、アンチモンまたは窒素は一般に正イオンの中心原子を構成し、負イオンは有機アニオンまたは無機アニオン（例えば、ハロゲン化物、硫酸塩、酢酸塩、燐酸塩、ホスホン酸塩、水酸化物、アルコキシド、フェノキシド、ビスフェノキシドなど）であってもよい。
【００４３】
本発明において有用な有機オニウム化合物の多くは記載され、技術上知られている。例えば、（特許文献２２）（ワーム（Ｗｏｒｍ））、（特許文献２３）（グルータート（Ｇｒｏｏｔａｅｒｔ）ら）、（特許文献２４）（グエントナー（Ｇｕｅｎｔｈｎｅｒ）ら）、（特許文献２５）（コルブ（Ｋｏｌｂ）ら）および（特許文献２６）を参照すること。それらの記載のすべては本明細書に引用して援用する。代表的な例には、以下の個々に記載された化合物およびそれらの混合物が挙げられる。
トリフェニルベンジル塩化ホスホニウム
トリブチルアリル塩化ホスホニウム
トリブチルベンジル塩化アンモニウム
テトラブチル臭化アンモニウム
トリアリール塩化スルホニウム
８−ベンジル−１，８−ジアザビシクロ［５，４，０］−７−塩化ウンデセニウム
ベンジルトリス（ジメチルアミノ）塩化ホスホニウム
ベンジル（ジエチルアミノ）ジフェニル塩化ホスホニウム
【００４４】
有用な有機オニウム化合物のもう一つのクラスは、１個以上のフッ化アルキル側基を有する化合物が挙げられる。一般に、最も有用なフッ化オニウム化合物は、（特許文献２７）においてコギオ（Ｃｏｇｇｉｏ）ら）によって開示されている。
【００４５】
ポリヒドロキシ化合物は、その遊離形態または非塩形態で、あるいは選択された有機オニウム促進剤のアニオン部分として用いてもよい。架橋剤は、（特許文献２８）（パティソン（Ｐａｔｔｉｓｏｎ））および（特許文献２２）（ワーム（Ｗｏｒｍ））で開示されたポリヒドロキシ化合物などの、フルオロポリマーのための架橋剤または共硬化剤として機能することが技術上知られているポリヒドロキシ化合物のいずれであってもよい。最も有用で一般に用いられる芳香族ポリフェノールの一種は、ビスフェノールＡＦとしてより一般に知られている４，４’−ヘキサフルオロイソプロピリデニルビスフェノールである。化合物４，４’−ジヒドロキシジフェニルスルホン（ビスフェノールＳとしても知られている）および４，４’−イソプロピリデニルビスフェノール（ビスフェノールＡとしても知られている）も実際に広く用いられている。
【００４６】
ポリヒドロキシ化合物に基づく硬化組成物は酸受容体を更に含んでもよい。酸受容体は、無機または無機と有機のブレンドであることが可能である。無機受容体の例には、酸化マグネシウム、酸化鉛、酸化カルシウム、水酸化カルシウム、亜燐酸二塩基性鉛、酸化亜鉛、炭酸バリウム、水酸化ストロンチウム、炭酸カルシウムなどが挙げられる。有機受容体には、エポキシド、ステアリン酸ナトリウムおよびシュウ酸マグネシウムが挙げられる。好ましい酸受容体は酸化マグネシウムおよび水酸化カルシウムである。酸受容体は、単独で、または組み合わせで用いることが可能であり、好ましくは、フルオロポリマー１００重量部当たり約２〜２５部の範囲の量で用いられる。
【００４７】
本発明の更なる実施形態において、硬化組成物は有機過酸化物および上述したようなポリヒドロキシによる硬化系を含んでもよい。こうした硬化組成物は、過酸化物硬化反応に参加できるハロゲンを有するフルオロポリマーおよびこうしたハロゲンを含まないフルオロポリマーと合わせて用いることが可能である。フルオロポリマーが過酸化物硬化反応に参加できるハロゲンを有する場合、ポリヒドロキシ化合物および過酸化物を有する硬化組成物は、いわゆる二元硬化に対する対応がなされていることが可能である。硬化組成物中の有機過酸化物の使用は、フルオロポリマーが、例えば、これもシリコーン系エラストマーの場合のように過酸化物硬化系の使用により形成されるもう１種のエラストマーに結合されたフルオロエラストマー層を形成するべき場合に特に有益である。
【００４８】
フルオロポリマー組成物は、フルオロポリマーの配合において典型的に用いられるカーボンブラック、安定剤、可塑剤、潤滑剤、充填剤および加工助剤などの更なる添加剤を含有してもよく、それらは、意図した使用条件のために適切な安定性を有する限り本発明の組成物に導入することが可能である。
【００４９】
フルオロポリマー組成物は、従来のゴム加工装置内でフルオロポリマー、硬化組成物および水素化物官能基を有する有機化合物および他の添加剤を混合することにより調製してもよい。こうした装置には、ゴム用ロール機、バンバリーミキサーなどの密閉式ミキサーおよび混合押出機が挙げられる。
【００５０】
本発明の更なる実施形態において、フルオロポリマーは、熱可塑性フルオロポリマー、特に溶融加工性熱可塑性フルオロポリマーを含む。「熱可塑性フルオロポリマー」という用語は、明確な融点、典型的には１００℃以上の融点を例えばポリマーのＤＳＣスキャンを通して特定できるような少なくとも部分的に結晶性であるフルオロポリマーを意味する。「溶融加工性」という用語は、フルオロポリマーが、入手できる典型的な溶融押出装置を通して溶融物から加工できるような溶融粘度を有することを意味する。本発明と合わせて用いてもよい熱可塑性フルオロポリマーの特定の例は、ＣＴＦＥ−ＶＤＦ、ＣＴＦＥ−ＴＦＥ、ＣＴＦＥ−ＴＦＥ−ＨＦＰ、ＣＴＦＥ−ＴＦＥ−ＨＦＰ−ＶＤＦ、ＣＴＦＥ−ＴＦＥ−ＨＦＰ−ＶＤＦ−ＰＰＶＥ、ＣＴＦＥ−ＴＦＥ−Ｅ、ＴＦＥ−ＨＦＰ、ＴＦＥ−ＶＤＦ−ＨＦＰ、ＴＦＥ−Ｐ、ＴＦＥ−ＰＶＥのようなモノマーの組み合わせを有するコポリマー、臭素含有Ｅ−ＴＦＥコポリマーまたは塩素含有Ｅ−ＴＦＥコポリマーおよび臭素含有ＴＦＥ−ＨＦＰ−ＶＤＦコポリマーまたは塩素含有ＴＦＥ−ＨＦＰ−ＶＤＦコポリマーである。
【００５１】
上述したように、フルオロポリマーは、特に水素化物官能基ＭＨを有する有機化合物の存在下で他の基材への改善された接着特性を有する。さらに、フルオロポリマー組成物中にこの化合物を含めることにより、過酸化物硬化性フルオロポリマー組成物を得ることが可能である。有機化合物の例には、１個以上のＭＨ官能基を含むシロキサンまたはシラゼンが挙げられる。典型的には、有機化合物がシロキサンまたはシラゼンである時、ＭＨ官能基は−ＳｉＨ官能基である。好ましくは、ＳｉＨ官能基は、水素が珪素原子に結合し、珪素原子が酸素原子または窒素原子に更に結合する−ＯＳｉＨまたは−ＮＳｉＨである。シラゼンのシロキサンは、単純低分子量有機化合物であってもよいか、または例えば直鎖、分岐または環式であってもよいポリシロキサンを含む高分子化合物であってもよい。特定の例には、ＨＳｉ（ＯＣＨ2ＣＨ3）3、（ＣＨ3）2（ＣＨ3ＣＨ2Ｏ）ＳｉＨ、１，１，３，３テトライソプロピルジシロキサン、ユナイテッド・ケム（Ｕｎｉｔｅｄ  Ｃｈｅｍ）から入手できるジフェニル−１，１，３，３−テトラキス（ジメチルシロキシ）ジシロキサン、シリル水素化物末端ポリ（ジメチルシロキサン）、ポリ（メチルヒドロシロキサン）およびジメチルシロキサンとメチルヒドロシロキサンのコポリマー、１，３，５−トリメチルシクロシロキサンと１−フェニル−３，３，５，５−テトラメチルシクロシロキサンのコポリマーが挙げられる。ＳｉＨ基を有するポリシロキサンおよびシロキサンは技術上知られており、例えば、「ポリマー科学および工学辞典（Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ）」、第二版、Ｖ１５、「シリコーンズ（Ｓｉｌｉｃｏｎｅｓ）」、２０４−３０８ページ、ジョン・ワイリー・アンド・サンズ（Ｊｏｈｎ  Ｗｉｌｅｙ  ＆  Ｓｏｎｓ）、１９８９で開示されたような周知された手順により製造することが可能である。ＳｉＨ基を有するシロキサンは一般に商業的に入手することもできる。好ましくは、シロキサンまたはポリシロキサンは、１５０ｇ／モル〜１００００ｇ／モルの間の分子量を有する。
【００５２】
有機化合物は、式
【化２】
2005530889.tif 000003
（式中、Ｒは任意に１個以上の置換基を任意に含む炭化水素基を表し、Ｒ基は同じかまたは異なってもよく、２個のＲ基は互いに連結して環を形成してもよく、Ｍは、Ｓｉ、Ｇｅ、ＳｎおよびＰｂから選択され、ｑは１〜３の値であり、ｘは１〜３の値であり、ｙおよびｚは０〜３の値を表し、ｙ＋ｚの合計は４−ｘである）
の式に対応する化合物であってもよい。炭化水素基Ｒ上に存在してもよい置換基の例には、アルコキシ、アリールオキシ、塩素および臭素などのハロゲン、ニトリル基、ヒドロキシ基およびアミノ基が挙げられる。炭化水素基の主鎖は、例えば酸素原子および窒素原子などの１個以上のヘテロ原子によって更に割り込まれてもよい。炭化水素基の典型的な例には、飽和または不飽和の直鎖、分岐または環式脂肪族基および芳香族基が挙げられる。特定の例は、Ｃ1〜Ｃ5アルキル基、炭素原子数６〜１２のアリール基、炭素原子数７〜１４のアリールアルキル基およびアルキルアリール基である。上の式（ＩＩ）の化合物は知られており、例えば、（非特許文献１）に記載されている。例には、トリ（ｎ−ブチル）錫水素化物、トリ（エチル）シリル水素化物、ジ（トリメチルシリル）シリルメチル水素化物、トリ（トリメチルシリル）シリル水素化物、トリ（フェニル）シリル水素化物が挙げられる。式（ＩＩ）の化合物は（特許文献２９）で更に開示されている。
【００５３】
以下の実施例を用いて本発明を更に例示する。しかし、本発明を実施例に限定する意図はない。特に指示がない限り、すべての部は重量による。
【実施例】
【００５４】
テスト方法
吸光度比の決定
カルボニル末端基の量を定量化するために、フルオロポリマーのフーリエ変換赤外スペクトルを作り、ピーク面積（２４７０ｃｍ-1〜２２２０ｃｍ-1）に対するピーク面積（１８４０ｃｍ-1〜１６２０ｃｍ-1）の吸光度比をこのスペクトルから計算した。
【００５５】
酸基および酸基の塩の量の決定
酸末端基および酸基の塩（滴定可能な末端基）の決定をラテックスｐＨ滴定によって決定した。滴定の前に、乾燥固形物を基準にして５重量％の量で非イオン界面活性剤「トリトン（ＴＲＩＴＯＮ）」（登録商標）Ｘ−１００をラテックスに添加し、その後、ラテックスを「ドウェックス（ＤＯＷＥＸ）」（登録商標）ＭＲ−３混合床イオン交換樹脂（アルドリッチ（Ａｌｄｒｉｃｈ  Ｃｈｅｍ）から市販されている）で３回処理して、残留無機塩不純物を除去した。こうして精製されたラテックスは酸（ｐＨ値はほぼ２．５である）形態で存在する。メトロン（Ｍｅｔｒｏｎ）製の自動化「ティトリノ（Ｔｉｔｒｉｎｏ）」（登録商標）７１６−ＤＭＳ装置内で、このラテックス分散液１５ｇを中和点まで０．０１モル／ｌＮａＯＨ溶液で２回滴定した。ｐＨ滴定曲線の第一導関数の最大から計器ソフトウェアによって自動的に中和点を決定した。最後に、滴定可能な末端基の数をポリマーグラム当たりのモルＮａＯＨ消費（ミリ当量で示す、ｍｅｑ）（ｍｅｑ／ｇ）の平均値に関連付ける。
【００５６】
ムーニー粘度
ムーニー粘度値をＡＳＴＭ  Ｄ１６４６に準拠して測定した。
【００５７】
実施例１
４リットルのケトルに２．８ｌの無酸素水、１５ｇのＣ7Ｆ15ＣＯＯＮＨ4および２ｇのＫＣｌを投入した。７３℃で、８ｇの過硫酸アンモニウム（ＡＰＳ）を添加し、１２バールで、６２０ｇのＴＦＥ、６８０ｇのパーフルオロメチルビニルエーテル（ＰＭＶＥ）および５５ｇのＣＦ2＝ＣＦ−Ｏ−（ＣＦ2）5ＣＮ（Ｃ7Ｆ15ＣＯＯＮＨ4水溶液で前もって乳化されたもの）を３６０分にわたって添加した。得られたラテックスをＭｇＣｌ2で凝集させ、ポリマーを真空下１２０℃で乾燥させた。
【００５８】
得られたポリマー（ＴＦＥ６５．１モル％、ＰＭＶＥ３３．５モル％、ニトリルビニルエーテル含有率１．４モル％）は、４０のムーニー値ＭＬ１＋１０  １２１℃、０．２の吸光度比および０．０９ｍｅｑ／ｇの滴定可能な末端基の量を示した。
【００５９】
実施例２および３
実施例２および３を実施例１の一般手順により行った。実施例２（比較）において、塩化物塩を用いなかった。実施例３において、３．０ｇのＫＣｌを塩化物塩として用いた。結果を表１において以下で記載している。
【００６０】
【表１】
2005530889.tif 000004
【００６１】
実施例４
４リットルのケトルに３．１ｌの無酸素水、１５ｇのＣ7Ｆ15ＣＯＯＮＨ4および０．７ｇのＫＣｌを投入した。さらに、１５０ｇのＴＦＥ、１１０ｇのＰＭＶＥ、４ｇのブロモトリフルオロエチレン（ＢＴＦＥ）およびＨ2Ｏ／ＡＰＦＯ中で前もって乳化された２００ｇのＭＶ３１（ＣＦ2＝ＣＦ−Ｏ−（ＣＦ2）3−Ｏ−ＣＦ3）をケトルに添加した。
【００６２】
５０℃および圧力９バールで、合計で６００ｇのＴＦＥ、５９０ｇのＭＶ３１（前もって乳化したもの）、１８０ｇのＰＭＶＥおよび９ｇのＢＴＦＥを３００分にわたりフィードした。重合をＫＭｎＯ4（２．４ｇ）で開始させた。
【００６３】
単離したポリマー（ＴＦＥ７０モル％、ＭＶ３１：１９モル％、ＰＭＶＥ１０．６モル％、ＢＴＦＥ０．６モル％）は、１２０のムーニー粘度ＭＣ１＋１０  １２１℃、０．０３の吸光度比および０．０１４ｍｅｑ／ｇの滴定可能な末端基の量を有していた。
【００６４】
実施例５
１ｇのＫＣｌを用いたことを除き実施例４を繰り返した。ＫＭｎＯ4の消費は２．９ｇであり、重合実験時間は２４０分であった。
【００６５】
単離したポリマー（同じ組成を有する）は、４０のムーニー粘度、０．０７の吸光度比および０．０３ｍｅｑ／ｇの滴定可能な末端基の量を有していた。
【００６６】
実施例６
ＫＣｌを全く用いなかったことを除き実施例４を繰り返した。ＫＭｎＯ4の消費は０．９ｇであり、重合実験時間は３００分であった。単離したポリマーは、６０のムーニー粘度、０．１の吸光度比および０．０４ｍｅｑ／ｇの滴定可能な末端基の量を有していた。
【国際調査報告】
2005530889.tif 000005
2005530889.tif 000006